(57)【特許請求の範囲】
【請求項１】
有機酸の塩および金属酸化物のオルガノゾルを含有する電解液であって、電解液の溶媒およびオルガノゾルの分散媒が、ラクトン、環状スルホンおよびこれらの混合物から選択され、エチレングリコール、グリセリン、メチルセロソルブ、ジメチルホルムアミドおよび水から選択される更なる溶媒が、溶媒の合計１００重量部に対して、５重量部以下である、電解コンデンサ用電解液。
【請求項２】
有機酸が、芳香族ジカルボン酸、ヒドロキシ置換芳香族モノカルボン酸又はこれらの混合物である、請求項１に記載の電解コンデンサ用電解液。
【請求項３】
有機酸が、フタル酸、サリチル酸又はこれらの混合物である、請求項１または２に記載の電解コンデンサ用電解液。
【請求項４】
有機酸の塩が、アミジニウム塩、四級アンモニウム塩、四級ホスホニウム塩、三級アミン塩又はこれらの混合物である、請求項１〜３のいずれか１項に記載の電解コンデンサ用電解液。
【請求項５】
アミジニウムが、１−エチル−２，３−ジメチルイミダゾリニウム、１，２，３，４−テトラメチルイミダゾリニウム又はこれらの混合物である、請求項４に記載の電解コンデンサ用電解液。
【請求項６】
金属酸化物が、シリカ、アルミノシリケートおよびアルミノシリケート被覆シリカからなる群から選択される化合物であり、その平均粒径が、５〜１００nmである、請求項１に記載の電解コンデンサ用電解液。
【請求項７】
ラクトンがγ−ブチロラクトンであり、環状スルホンがスルホランまたは３−メチルスルホランである、請求項１に記載の電解コンデンサ用電解液。
【請求項８】
請求項１〜７のいずれか１項に記載の電解コンデンサ用電解液を用いた電解コンデンサ。
【請求項９】
電極表面に電気絶縁性の酸化皮膜を有する陽極側電極と、これにセパレータを介して対向して配置された陰極側電極を有する構造の電解コンデンサであって、該セパレータに保持される電解液が、請求項１〜７のいずれか１項に記載の電解コンデンサ用電解液である電解コンデンサ。
【発明の詳細な説明】
【０００１】
【発明の属する技術分野】
本発明は、電解コンデンサ用電解液およびそれを用いた電解コンデンサに関する。さらに詳しくは、有機酸の塩を溶質とし、金属酸化物のオルガノゾルを添加したことを特徴とする電解コンデンサ用電解液およびそれを用いた電解コンデンサに関する。
【０００２】
【従来の技術】
電解コンデンサは、小型でありながら大きな静電容量を有する点に特徴があり、低周波のフィルターやバイパス用に多用されている。電解コンデンサは、一般に陽極箔と陰極箔とをセパレータを介して巻回し、これをケースに収納して密封した構造を有している（図１、図２）。陽極箔には誘電体層として絶縁性酸化皮膜を形成したアルミニウムやタンタル等の弁金属が使用され、陰極箔にはエッチング処理を施したアルミニウム箔が一般に使用されている。そして、陽極と陰極の間に介在するセパレータには両極の短絡を防ぐために電解液を含浸させており、真の陰極として機能している。このため、電解液は電解コンデンサの特性に大きな影響を与える重要な構成物である。
【０００３】
電解液特性の中でも電気伝導率は、電解コンデンサのエネルギー損失やインピーダンス特性などに直接関わることから、高い電気伝導率を有する電解液の開発が盛んに行われている。例えば、国際公開ＷＯ９５／１５５７２号パンフレットおよび特開平９−２８３３７９号公報では、フタル酸やマレイン酸などのアミジニウム塩をγ−ブチロラクトンなどの非プロトン性溶媒に溶解した電解液が提案されている。しかし、この種の電解液は、電気伝導度は高いが、耐電圧性が低いという欠点を有する。
【０００４】
この問題を解決するものとして、特開平６−１５１２５０号公報には、電解液に対してシリカヒドロゾルを溶媒置換して得られたオルガノシリカゾルを添加することにより、電解液の高い電気伝導率を保ちつつ耐電圧を上昇させる方法が提案されている。前記公報によれば、シリカオルガノゾルの分散媒としては多価アルコール類、特にエチレングリコールが好ましいとされている。
【０００５】
このようなシリカのアルコールゾルを添加した電解液においては、電解液中にシリカと共に必然的にアルコールも添加されて存在することとなる。しかしエチレングリコールをはじめとするアルコール類は、加熱により電解液の溶媒であるγ−ブチロラクトンや電解質であるカルボン酸と反応するので、電解液の電気伝導率が低下してしまう。そのため、このような電解液を使用した電解コンデンサは、高温環境下で動作させた場合、インピーダンスの増加が大きいという問題があった。
【０００６】
【発明が解決しようとする課題】
そこで本発明は、これらの従来技術の問題点を解決することを課題とした。すなわち本発明は、シリカなどの金属酸化物のオルガノゾルを添加した電解液において、電気伝導率と耐電圧性が共に高く、かつ熱安定性に優れた電解コンデンサ用電解液およびそれを用いた電解コンデンサを提供することを解決すべき課題とした。また、本発明は、工業的に安定供給可能で安価に製造できる電解コンデンサ用電解液およびそれを用いた電解コンデンサを提供できることも解決すべき課題とした。
【０００７】
【課題を解決するための手段】
これらの課題を解決するために鋭意検討を進めた結果、本発明者らは電解液の溶媒および金属酸化物オルガノゾルの分散媒としてラクトンまたは環状スルホンまたはこれらの混合物を用いることによって所期の効果を有する優れた電解液を得ることができることを見出し、本発明を完成するに至った。
【０００８】
すなわち本発明は、有機酸の塩および金属酸化物のオルガノゾルを含有する電解液であって、電解液の溶媒およびオルガノゾルの分散媒がラクトンまたは環状スルホンまたはこれらの混合物から選ばれてなる化合物である電解コンデンサ用電解液を提供するものである。
【０００９】
【発明の実施の形態】
以下において、本発明の電解コンデンサ用電解液および電解コンデンサについて詳細に説明する。
【００１０】
本発明の電解コンデンサ用電解液は、有機酸の塩を溶質とする電解液に、金属酸化物のオルガノゾルが添加されている。有機酸の塩は、アニオン成分である有機酸イオンと、カチオン成分である対イオンとから構成される。
【００１１】
本発明に用いる有機酸としては、芳香族ジカルボン酸またはヒドロキシ置換芳香族モノカルボン酸を用いることが好ましい。
【００１２】
芳香族ジカルボン酸の好適な具体例としては、フタル酸、イソフタル酸、テレフタル酸、ナフタレンジカルボン酸、ジフェン酸等あるいはこれらの混合物が挙げられる。中でもフタル酸は、ラクトンなどの溶媒に対するその塩の溶解性が高く、これを用いた電解液は高い電気伝導率を有しかつ熱安定性に優れるので、特に好ましい。
【００１３】
本明細書でいう「ヒドロキシ置換芳香族モノカルボン酸」とは、芳香族モノカルボン酸の芳香環を構成する炭素原子に少なくとも一つのヒドロキシ基が直接結合している化合物をいう。ヒドロキシ基の数は３以下であることが好ましく、２以下であることがより好ましく、１つであることがさらにより好ましい。芳香環の種類は特に制限されないが、ベンゼン環またはナフタレン環であることが好ましい。
【００１４】
ヒドロキシ置換芳香族モノカルボン酸の好適な具体例としては、サリチル酸、３−ヒドロキシ安息香酸、４−ヒドロキシ安息香酸、１−ヒドロキシ−２−ナフトエ酸、３−ヒドロキシ−２−ナフトエ酸または６−ヒドロキシ−２−ナフトエ酸等、およびこれらの混合物が挙げられる。中でも、低分子量で高電気伝導率の電解液を与えるサリチル酸が好ましい。
【００１５】
本発明に用いる有機酸の塩を形成するカチオン成分としては、アミジニウム、四級アンモニウム、四級ホスホニウムまたは三級アミン（例えばトリアルキルアミン）を用いることが好ましい。
【００１６】
アミジニウムの好適な具体例としては、１，３−ジメチルイミダゾリニウム、１−エチル−３−メチルイミダゾリニウム、１，２，３−トリメチルイミダゾリニウム、１−エチル−２，３−ジメチルイミダゾリニウム、１，２，３，４−テトラメチルイミダゾリニウム、１−エチル−２，３，４−トリメチルイミダゾリニウム、１，３，４−トリメチル−２−エチルイミダゾリニウム、１，２，３−トリメチル−３，４，５，６−テトラヒドロピリミジニウム、５−メチル−１，５−ジアザビシクロ〔４．３．０〕ノネン−５、８−メチル−１，８−ジアザビシクロ〔５．４．０〕ウンデセン−７、１，３−ジメチルイミダゾリウム、１−エチル−３−メチルイミダゾリウム、１，２−ジメチル−３，４，５，６−テトラヒドロピリミジニウム、１，５−ジアザビシクロ〔４．３．０〕ノネン−５、１，８−ジアザビシクロ〔５．４．０〕ウンデセン−７等あるいはこれらの混合物が挙げられる。特に好ましくは１−エチル−２，３−ジメチルイミダゾリニウムまたは１，２，３，４−テトラメチルイミダゾリニウムである。中でも１−エチル−２，３−ジメチルイミダゾリニウムが最も好ましい。
【００１７】
この１−エチル−２，３−ジメチルイミダゾリニウム塩の製造方法としては、例えば次のような方法が挙げられる。１−エチル−２−メチル−１−イミダゾリンと炭酸ジメチルとをメタノール中で反応させ（Ｎ−メチル化反応）、得られた１−エチル−２，３−ジメチルイミダゾリニウム炭酸メチル塩のメタノール溶液に等モル量の有機酸を反応させた後（中和脱炭酸反応）、メタノールを留去することにより目的の塩が得られる。
【００１８】
四級アンモニウムの好適な具体例としては、テトラメチルアンモニウム、エチルトリメチルアンモニウム、ジエチルジメチルアンモニウム、トリエチルメチルアンモニウム、テトラエチルアンモニウム、テトラプロピルアンモニウム、テトラブチルアンモニウム、Ｎ，Ｎ−ジメチルピロリジニウム、Ｎ−エチル−Ｎ−メチルピロリジニウム、Ｎ，Ｎ−ジメチルピペリジニウム、Ｎ−エチル−Ｎ−メチルピペリジニウム、Ｎ−メチルピリジニウム、Ｎ−ブチルピリジニウム等あるいはこれらの混合物が挙げられる。
【００１９】
四級ホスホニウムの好適な具体例としては、テトラメチルホスホニウム、エチルトリメチルホスホニウム、ジエチルジメチルホスホニウム、トリエチルメチルホスホニウム、テトラエチルホスホニウム、テトラプロピルホスホニウム、テトラブチルホスホニウム等あるいはこれらの混合物が挙げられる。
【００２０】
三級アミンの好適な具体例としては、トリメチルアミン、エチルジメチルアミン、ジエチルメチルアミン、トリエチルアミン等あるいはこれらの混合物が挙げられる。
【００２１】
本発明では、溶質である有機酸塩の使用量が、全溶媒と該塩との合計重量に対して５〜３５重量％であるのが好ましい。
【００２２】
本発明の電解コンデンサ用電解液の主溶媒としては、ラクトン、環状スルホンまたはこれらの混合物が用いられる。本発明で用いられるラクトンの好適な具体例としては、γ−ブチロラクトン、δ−バレロラクトン、γ−バレロラクトン等が挙げられる。特に好ましいものはγ−ブチロラクトンである。
【００２３】
本発明で用いる環状スルホンの好適な具体例としては、スルホラン、３−メチルスルホラン、２，４−ジメチルスルホラン、ペンタメチレンスルホン等が挙げられる。特に好ましいものはスルホラン、３−メチルスルホランである。ラクトンと環状スルホンとを混合して用いる場合、その好適な混合比率には特に制限がない。この場合、電解液の性能としては、環状スルホンの比率が高いほど高温での特性は向上し、低温での特性が低下する傾向にある。したがって、ここの電解コンデンサで必要となる電解液の性能に応じて適当な混合比率を選択すればよい。
【００２４】
溶媒成分には、本発明の効果を損なわない範囲において、他の公知の副溶媒、例えばエチレングリコール、グリセリン、メチルセロソルブ、ジメチルホルムアミドなどの有機極性溶媒や水等を用いることができる。これら副溶媒の混合割合は、全溶媒（主溶媒＋副溶媒）の合計重量に対して、副溶媒を５重量部以下の範囲で用いるのが望ましい。混合割合が５重量部を超えると、電解液中での金属酸化物のゾル状態が不安定化する恐れがある。この副溶媒の混合割合は、個々のコンデンサで必要となる電解液の性能によって異なるが、より好ましくは全溶媒１００重量部に対し、副溶媒０．１〜３重量部の範囲である。
【００２５】
本発明の電解コンデンサ用電解液は、溶質成分、溶媒成分以外に、金属酸化物のオルガノゾルを添加したものが用いられる。金属酸化物のオルガノゾルを添加することで、電解液の高い電導度を維持したまま耐電圧性を向上させることができる。ここで使用する金属酸化物としては、シリカ、アルミノシリケートまたはアルミノシリケート被覆シリカ等が挙げられる。金属酸化物の平均粒径は、好ましくは５〜１００nmの範囲であり、より好ましくは１０〜５０nmの範囲である。この金属酸化物の添加量は、好ましくはフタル酸のアミジニウム塩と全溶媒との合計重量に対して、０．５〜２０重量％の範囲であり、特に好ましいのは３〜１５重量％である。
【００２６】
これら金属酸化物は有機溶媒を分散媒とするオルガノゾルの形態で電解液に添加される。これら金属酸化物オルガノゾルは、特開平６−１５１２５０号公報に記載の方法、すなわちシリカなどの金属酸化物のヒドロゾルを溶媒置換して得られたものであることが好ましい。ここで分散に用いる有機溶媒には、電解液の溶媒として使用しているラクトンや環状スルホンのいずれかを主として用いることが必要である。他の溶媒を用いることは、電解液の特性へ悪影響を及ぼすため好ましくないが、本発明の効果を損なわない範囲で、上記以外の溶媒、水等を含んでいてもよい。
【００２７】
本発明の電解コンデンサ用電解液は、酸性リン化合物を含有していてもよい。好適な酸性リン化合物としてはリン酸ジブチル、リン酸ビス（２−エチルヘキシル）、リン酸ジイソデシル、リン酸ジパルミチル、リン酸ジステアリルなどのリン酸類；ブチルホスホン酸ブチル、２−エチルヘキシルホスホン酸（２−エチルヘキシル）、亜リン酸などのホスホン酸類；ジメチルホスフィン酸、ジブチルホスフィン酸、ジフェニルホスフィン酸などのホスフィン酸類が挙げることができる。特に好ましいのはリン酸ジブチル、リン酸ビス（２−エチルヘキシル）、２−エチルヘキシルホスホン酸（２−エチルヘキシル）および亜リン酸である。酸性リン化合物の添加量は、好ましくは有機酸の塩と全溶媒との合計重量に対して０．１〜１０重量％の範囲であり、特に好ましいのは０．５〜５重量％である。
【００２８】
本発明の電解コンデンサ用電解液には、必要に応じて上記溶質および溶媒以外の成分を添加することができる。
【００２９】
本発明の電解コンデンサ用電解液は、上記した各成分を撹拌、混合することにより得られる。混合においては、微粒子状の金属酸化物が十分に分散していることが必要である。
【００３０】
本発明は、上記電解コンデンサ用電解液を使用した電解コンデンサも提供する。
【００３１】
本発明の電解コンデンサの構造や材質は、上記電解コンデンサ用電解液を使用するものである限り特に制限されない。したがって、従来から使用されている電解コンデンサや新たに提案されている電解コンデンサに本発明の電解コンデンサ用電解液を使用する場合は、全て本発明の範囲内に含まれる。
【００３２】
本発明の電解コンデンサの典型的な構成例として、図１および図２に示す巻回型素子構造を例示することができる。この例では、陽極箔（１）に対向させて陰極箔（２）を配置し、その間にセパレータ（３）を介在させて巻回している。これをアルミニウムでできた外装ケース（６）に入れ、該ケースをブチルゴム、エチレンプロピレンゴム、シリコーンゴム等のパッキングを介してフェノール積層板、ポリプロピレン、ポリフェニレンスルフィド等の封口材（５）で密閉することによって電解コンデンサにしている。本発明の電解コンデンサ用電解液は、陽極箔と陰極箔に挟まれたセパレータ（３）に含浸して使用する。セパレータにはクラフト紙やマニラ紙が一般に使用されるが、特にこれらに限定されるのもではない。
【００３３】
本発明の電解コンデンサは、高周波数におけるインピーダンスが低く、また耐電圧が高く、さらに高温での安定性に優れる。このため本発明は、低インピーダンス、高耐熱性、長寿命が要求される定格電圧１００Vまでの電解コンデンサとして有効に利用することができる。
【００３４】
【実施例】
以下に実施例を挙げて本発明をさらに具体的に説明する。以下の実施例に示す材料、使用量、割合、操作等は、本発明の趣旨を逸脱しない限り適宜変更することができる。したがって、本発明の範囲は以下に示す具体例に限定されるものではない。
【００３５】
（実施例１〜４、比較例１〜４）
後記表１に示す組成を混合し、固体成分を溶解または均一に分散して電解液を調製した。表中、各成分の量は重量部で示した。シリカは平均粒径が約２５nmのγ−ブチロラクトンゾルを用い、これを基本電解液（溶質および溶媒）に添加して所定の組成の電解液を調製した。
【００３６】
得られた電解液について、電気伝導率、耐電圧性および熱安定性を評価した。まず、２５℃における電気伝導率を測定した。次いで、図１に示す巻回型素子に電解液を含浸し、巻回型素子をアルミ外装ケースに収納してブチルゴムで封口した構造のアルミ電解コンデンサを作製した。これに１０mAの定電流を１０５℃にて印加したときの電圧−時間の上昇カーブではじめにスパイクあるいはシンチレーションが観測された電圧値を耐電圧値とした。使用したアルミ電解コンデンサ素子の仕様は、ケースサイズ１０φ×２０L、定格電圧２００V、静電容量２０μFであった。電気伝導率と耐電圧の測定結果を表１に示す。
【００３７】
【表１】
0004820484.tif 000002
表１の実施例１〜４では、金属酸化物としていずれもシリカを用いた。
表１の実施例１および２および比較例１および２では、有機酸の塩としてフタル酸水素（１−エチル−２，３−ジメチルイミダゾリニウム）を使用している。表１の実施例１では溶媒としてγ−ブチロラクトンを単独で使用した。この電解液とγ−ブチロラクトンとエチレングリコールの混合溶媒（重量比８０：２０）を使用した電解液（比較例１）との性能を比較すると、同等の耐電圧を有しながらより高い電気伝導率を示しているので好ましい。また表１の実施例２では溶媒としてγ−ブチロラクトンとスルホランの混合溶媒（重量比５０：５０）を使用した。この電解液とさらにエチレングリコールが混合した溶媒（重量比４０：４０：２０）を使用した電解液（比較例２）との性能を比較すると、この場合も同等の耐電圧を有しながらより高い電気伝導率を示しているので好ましい。
【００３８】
表１の実施例３では、有機酸の塩としてサリチル酸（１−エチル−２，３−ジメチルイミダゾリニウム）を用い、溶媒としてγ−ブチロラクトンを単独で使用した。この電解液とエチレングリコールを含む電解液（比較例３）を比較すると、電気伝導率、耐電圧ともに高いので好ましい。
【００３９】
表１の実施例４では、有機酸の塩としてフタル酸水素トリエチルアミン塩を用い、溶媒としてγ−ブチロラクトンを単独で使用した。この電解液とエチレングリコールを含む電解液（比較例４）を比較すると、電気伝導率は同等であり耐電圧が高いので好ましい。
【００４０】
次に、本発明の電解液を用いて使用定格電圧８０Vの電解コンデンサを作製し、熱安定性を評価した。使用したアルミ電解コンデンサ素子の仕様は、ケースサイズ１０φ×２０L、定格電圧８０V、静電容量１２０μFであった。作製したコンデンサに対して１２５℃の高温下で１０００時間の負荷試験を行い、静電容量およびインピーダンスの変化を測定した。コンデンサの静電容量は１２０Hzにて、インピーダンスは１００kHzにて測定した。結果を表2に示す。
【００４１】
【表２】
0004820484.tif 000003
高温での負荷試験においては、一般に使用する電解液の熱安定性が高いほどインピーダンス値の変化が小さく、この値が小さいほどコンデンサとしては好ましい。本発明の実施例１および比較例１の電解液を比較すると、γ−ブチロラクトン単独溶媒を使用した電解液は負荷試験後のインピーダンス値がより小さく、優れた熱安定性を示した。一方、γ−ブチロラクトンとエチレングリコールの混合溶媒を使用した電解液は初期的な耐電圧性は優れていたものの（表２）、高温での安定性に劣るためにインピーダンスが大幅に増大しており、コンデンサの特性劣化が激しい。
【００４２】
【発明の効果】
本発明の電解コンデンサ用電解液は高い電導度とともに高い耐電圧性を有し、かつ熱安定性に優れた電解液である。
【００４３】
そのため、本発明の電解コンデンサ用電解液を用いることにより、従来定格電圧３５V以下の領域でしか得られなかった低損失で低いインピーダンス特性を有する電解コンデンサを、定格電圧が３５Vを超える電圧領域でも実現することができ、なおかつ１２５℃といった高温でも安定した特性を示す。
【図面の簡単な説明】
【図１】電解コンデンサの巻回型素子の斜視図である。
【図２】電解コンデンサの断面図である。
【符号の説明】
１  陽極箔
２  陰極箔
３  セパレータ
４  リード線
５  封口材
６  外装ケース
【図１】
0004820484.tif 000004
【図２】
0004820484.tif 000005